(57)【特許請求の範囲】
【請求項１】
下記化学式２に示すように、
温度に応じて可逆的なゾル−ゲル転移が可能な特性を有する疎水性置換基を有するグリコールキトサン誘導体：
【化２】
0006325558.tif 000018
（前記化学式２において、Ｒ１は、Ｃ３〜Ｃ６のアルキル基であり、ｘ、ｙ、ｚは、１０乃至１００００の整数であり、これらのモル％は０．１≦ｘ≦０．６、０．１≦ｙ≦０．２、及び０．２≦ｚ≦０．８であり、）
前記疎水性置換基を有するグリコールキトサン誘導体は、下記化合物のうち選択された１種を含むことを特徴とする：
（i）Ｎ−プロピオニルグリコールキトサン；
（ii）Ｎ−ブチリルグリコールキトサン；
（iii）Ｎ−ペンタノイルグリコールキトサン；
（iv）Ｎ−ヘキサノイルグリコールキトサン。
【請求項２】
前記化学式２のグリコールキトサン誘導体は置換度が２０〜７０％であることを特徴とする請求項１に記載の疎水性置換基を有するグリコールキトサン誘導体。
【請求項３】
前記疎水性置換基を有するグリコールキトサン誘導体がＮ−プロピオニルグリコールキトサンの場合、置換度は２０〜６７％、Ｎ−ブチリルグリコールキトサンの場合、置換度は２０〜５５％、Ｎ−ペンタノイルグリコールキトサンの場合、置換度は２０〜５０％、Ｎ−ヘキサノイルグリコールキトサンの場合、置換度は２０〜３０％であることを特徴とする請求項１に記載の疎水性置換基を有するグリコールキトサン誘導体。
【請求項４】
前記疎水性置換基を有するグリコールキトサン誘導体は、重量平均分子量が６，０００〜５，０００，０００であることを特徴とする請求項１に記載の疎水性置換基を有するグリコールキトサン誘導体。
【請求項５】
前記疎水性置換基を有するグリコールキトサン誘導体の臨界下限温度（ＬＣＳＴ：ｌｏｗ  ｃｒｉｔｉｃａｌ  ｓｏｌｕｔｉｏｎ  ｔｅｍｐｅｒａｔｕｒｅ）は１５〜７０℃であることを特徴とする請求項１に記載の疎水性置換基を有するグリコールキトサン誘導体。
【請求項６】
下記反応式２で表され、
化学式６のＮ−アセチル化したグリコールキトサンと化学式８のアシル化剤を反応させて、請求項1記載の化学式２の疎水性置換基を有する、グリコールキトサン誘導体を製造する方法：
[反応式２]
0006325558.tif 000019
（前記反応式２において、Ｒ１はＣ３〜Ｃ６のアルキル基であり、ｘ、ｙ、ｚは、１０乃至１００００の整数であり、これらのモル％は０．１≦ｘ≦０．６、０．１≦ｙ≦０．２、及び０．２≦ｚ≦０．８であり、ｎ及びｍは、１０乃至１００００の整数であり、これらのモル％は０．８≦ｎ≦０．９７５及び０．０２５≦ｍ≦０．２である。）
【請求項７】
下記化学式２の、請求項1記載の疎水性置換基を有するグリコールキトサン誘導体又はその薬学的に許容可能な塩を含み、薬物を包接後に放出する薬物伝達体：
【化２】
0006325558.tif 000020
（前記化学式２において、Ｒ１は、Ｃ３〜Ｃ６のアルキル基であり、ｘ、ｙ、ｚは、１０乃至１００００の整数であり、これらのモル％は０．１≦ｘ≦０．６、０．１≦ｙ≦０．２、及び０．２≦ｚ≦０．８である。）
【請求項８】
下記化学式２の、請求項1記載の疎水性置換基を有するグリコールキトサン誘導体又はその薬学的に許容可能な塩を含み、細胞を支持又は伝達する細胞担体：
【化２】
0006325558.tif 000021
（前記化学式２において、Ｒ１は、Ｃ３〜Ｃ６のアルキル基であり、ｘ、ｙ、ｚは、１０乃至１００００の整数であり、これらのモル％は０．１≦ｘ≦０．６、０．１≦ｙ≦０．２、及び０．２≦ｚ≦０．８である。）
【請求項９】
下記化学式２の、請求項1記載の疎水性置換基を有するグリコールキトサン誘導体を含む温度感応センサ：
【化２】
0006325558.tif 000022
（前記化学式２において、Ｒ１は、Ｃ３〜Ｃ６のアルキル基であり、ｘ、ｙ、ｚは、１０乃至１００００の整数であり、これらのモル％は０．１≦ｘ≦０．６、０．１≦ｙ≦０．２、及び０．２≦ｚ≦０．８である。）
【発明の詳細な説明】
【技術分野】
【０００１】
本発明は、温度に応じて可逆的なゾル−ゲル転移特性を有する疎水性置換基を有するグリコールキトサン誘導体、その製造方法及び用途に関するものである。
【背景技術】
【０００２】
相転移高分子とは、外部刺激によって敏感に感応し、連続的又は不連続的に水和度などの物性変化を示す高分子であって、このときの外部刺激としては、ｐＨ、イオン及び代謝物等の化学的または生化学的刺激があり、温度、光電場及び溶媒等の物理的刺激がある。
【０００３】
そのうち、温度感応性高分子は温度の変化に敏感に反応する性質を持っているため、薬物伝達システムにおいて非常に重要な高分子である。このような温度感応性高分子を初めて発表した研究者はＨｅｓｋｉｎとＧｅｉｌｌｅｔであって、［Ｍ． Ｈｅｓｋｉｎｓ ａｎｄ Ｊ． Ｅ Ｇｕｉｌｌｅｔ, Ｊ. Ｍａｃｒｏｍｏｌ. Ｓｃｉ． Ｃｈｅｍ．, Ａ２, １４４１ （１９６８）］、その例としてはｐｏｌｙ（Ｎ−ｉｓｏｐｒｏｐｙｌａｃｒｙｌａｍｉｄｅ）（ｐｏｌｙ（ＮＩＰＡＡｍ）があり、その応用範囲が多様なため、多くの研究者が温度感応性高分子に対する研究を活発に行っている。
【０００４】
一例として、温度感応性高分子は、温度変化によって相転移が誘導されると敏感に反応し、温度変化に応じて薬物放出が調節されるという点で、知能型薬物伝達システム及びセンサとして効用価値があり、水溶液の状態で体内注入後、所望の部位でゲルを形成し、使用後に手術的手続きが不要なため、徐放性医薬伝達システム、組織成長インプラント等の医薬およびバイオ分野に適用している。
【０００５】
韓国特許公開第２０１１-００２１５７０号は、温度感応蛍光共役高分子を温度センサとして使用した微細流動チップ内マイクロチャンネルの温度を測定する方法を開示しており、前記温度感応高分子としてポリジアセチレンを使用している。
【０００６】
韓国特許登録第１０−０４７４５２８号は、医療用に使用する目的として、アクリルアミド系重合体、アクリルアミド系単量体−ビニル系単量体の共重合体またはアクリルアミド系単量体−アクリル系単量体の共重合体で構成される群のうち選択される温度感応性高分子と多糖類をグラフトした高分子を言及している。
【０００７】
また、韓国特許登録第１０−０６６８０４６号は、ポリエチレングリコールで構成された親水性部と、カプロラクトン（ＣＬ）セグメントが必須成分として含有され、パラジオキサノン（ＰＤＯ）セグメント、トリメチレンカーボネート（ＴＭＣ）セグメント、またはこれらのセグメントが同時に含有された生分解性ポリエステル系疎水性部で構成され、共重合体の分子量が２，０００〜７，０００ｇ／ｍｏｌｅであることを特徴とする生体適合性及び温度感応性のポリエチレングリコール／生分解性ポリエステルブロック共重合体を提示している。
【０００８】
その他にも、環境分野に対する応用もまた検討されており、韓国特許登録第１０−１１０９１４７号は下廃水内に含まれている微量の有害化学物質を効果的に分解、除去するとともに、回収、リサイクルできる光触媒を備えた温度感応型三次元共重合体を提示しており、前記温度感応共重合体としてＰ（ＮＩＰＡｍ）（Ｐｏｌｙ（Ｎ−ｉｓｏｐｒｏｐｙｌ ａｃｒｙｌａｍｉｄｅ）を提示している。
【先行技術文献】
【特許文献】
【０００９】
【特許文献１】韓国特許公開第２０１１−００２１５７０号
【特許文献２】韓国特許登録第１０−０４７４５２８号
【特許文献３】韓国特許登録第１０−０６６８０４６号
【特許文献４】韓国特許登録第１０−１１０９１４７号
【非特許文献】
【００１０】
【非特許文献１】Ｍ． Ｈｅｓｋｉｎｓ ａｎｄ Ｊ． Ｅ Ｇｕｉｌｌｅｔ， Ｊ． Ｍａｃｒｏｍｏｌ． Ｓｃｉ． Ｃｈｅｍ．， Ａ２, １４４１ （１９６８）
【発明の概要】
【発明が解決しようとする課題】
【００１１】
よって、本発明では温度に応じて可逆的なゾル−ゲル転移特性を有するように置換基の種類及び置換度が制御された疎水性置換基を有するグリコールキトサン誘導体及びその製造方法を提供することを目的とする。
【００１２】
また、本発明は、前記温度感応の特性を有する疎水性置換基を有するグリコールキトサン誘導体の用途を提供することを他の目的とする。
【００１３】
前記目的を達成するために、本発明は下記化学式１に示すように、２位のアミン基の一部がアセチル基と疎水性基Ｒで置換され、
【００１４】
温度に応じて可逆的なゾル−ゲル転移が可能な特性を有する疎水性置換基を有するグリコールキトサン誘導体を提供する：
【００１５】
【化１】
0006325558.tif 000002
【００１６】
（前記化学式１において、Ｒ（疎水性基）は、シアノ基、ニトロ基、Ｃ１〜Ｃ１８のアルキル基、Ｃ１〜Ｃ１８のハロアルキル基、Ｃ３〜Ｃ８のシクロアルキル基、Ｃ１〜Ｃ２０のアシル基、Ｃ１〜Ｃ８のアルコキシ基、Ｃ１〜Ｃ８のアルキルカルボニル基、Ｃ１〜Ｃ８のアルコキシカルボニル基、Ｃ６〜Ｃ１４のアリール基、Ｃ６〜Ｃ１０のアリールアルキル基、及びＣ６〜Ｃ１０のアリールカルボニル基からなる群より選択された１種を含む。好ましくは、前記アシル基は−Ｃ（＝Ｏ）−Ｒ１で表され、このとき、Ｒ１は、Ｃ１〜Ｃ１８のアルキル基、Ｃ１〜Ｃ１８のハロアルキル基、Ｃ３〜Ｃ８のシクロアルキル基、Ｃ１〜Ｃ８のアルコキシ基、Ｃ１〜Ｃ８のアルキルカルボニル基、Ｃ１〜Ｃ８のアルコキシカルボニル基、Ｃ６〜Ｃ１４のアリール基、Ｃ６〜Ｃ１０のアリールアルキル基、及びＣ６〜Ｃ１０のアリールカルボニル基からなる群より選択された１種を含み、ｘ、ｙ、ｚは、１０乃至１００００の整数であり、これらのモル％は０．１≦ｘ≦０．６、０．１≦ｙ≦０．２、及び０．２≦ｚ≦０．８である。）
【００１７】
また、本発明は、化学式６のＮ−アセチル化したグリコールキトサン誘導体と化学式７のＲＸ誘導体を反応させて、化学式１の疎水性置換基を有するグリコールキトサン誘導体を製造する方法を提供する：
【００１８】
[反応式１]
0006325558.tif 000003
【００１９】
（前記反応式１において、Ｒ、ｘ、ｙ、ｚは化学式１で前述した通りであり、ｎとｍは１０乃至１００００の整数であり、これらのモル％は０．８≦ｎ≦０．９７５および０．０２５≦ｍ≦０．２であり、Ｘは脱離基である。）
【００２０】
さらに、本発明は、前記化学式１の疎水性置換基を有するグリコールキトサン誘導体又はその薬学的に許容可能な塩を含み、薬物を包接の後に放出する薬物伝達体としての用途を提供する。
【００２１】
また、本発明は、前記化学式１の疎水性置換基を有するグリコールキトサン誘導体又はその薬学的に許容可能な塩を含み、細胞を支持又は伝達する細胞担体としての用途を提供する。
【００２２】
さらに、本発明は、前記化学式１の疎水性置換基を有するグリコールキトサン誘導体を含む温度感応センサとしての用途を提供する。
【図面の簡単な説明】
【００２３】
【図１】実施例１乃至５で製造したプロピオニルグリコールキトサンの１Ｈ−ＮＭＲスペクトルである。
【図２】実施例６乃至１０で製造したブチリルグリコールキトサンの１Ｈ−ＮＭＲスペクトルである。
【図３】実施例１１乃至１４で製造したペンタノイルグリコールキトサンの１Ｈ−ＮＭＲスペクトルである。
【図４】実施例１５乃至１８で製造したヘキサノイルグリコールキトサンの１Ｈ−ＮＭＲスペクトルである。
【図５】実施例１乃至４で製造したプロピオニルグリコールキトサンのＦＴ−ＩＲスペクトルである。
【図６】実施例６乃至９で製造したブチリルグリコールキトサンのＦＴ−ＩＲスペクトルである。
【図７】実施例１１乃至１４で製造したペンタノイルグリコールキトサンのＦＴ−ＩＲスペクトルである。
【図８】実施例１５乃至１８で製造したヘキサノイルグリコールキトサンのＦＴ−ＩＲスペクトルである。
【図９（ａ）】実施例３で製造したプロピオニルグリコールキトサンのゾル−ゲルの 挙動を示す写真である。
【図９（ｂ）】実施例１７で製造したヘキサノイルグリコールキトサンのゾル−ゲルの挙動を示す写真である。
【図１０】実施例３、４、８、９、１３、１６及び１７で製造した−ＮＨアルキルアシルグリコールキトサンのゾル−ゲルの臨界温度を示すグラフである。
【図１１】温度による−ＮＨアルキルアシルグリコールキトサンの１Ｈ ＮＭＲスペクトルであって、（ａ）は実施例４、（ｂ）は実施例９、（ｃ）は実施例１３、及び（ｄ）は実施例１７の−ＮＨアルキルアシルグリコールキトサンである。
【図１２】官能基の種類による−ＮＨアルキルアシルグリコールキトサンの臨界置換度を示すグラフである。
【発明を実施するための形態】
【００２４】
以下、本発明をさらに詳しく説明する。
【００２５】
本発明では、特定温度で可逆的なゾル−ゲル転移をする温度感応の特性を有する誘導体及びその製造方法を提示し、これを医薬分野、バイオ分野、及び電子分野に応用できる用途を提示する。
【００２６】
具体的に、本発明で提示するグリコールキトサン誘導体は、５位にグリコール基が置換されたグリコールキトサン誘導体において、下記化学式１に示すように、２位のアミン基の一部がアセチル基と疎水性基Ｒで置換された構造を有する：
【００２７】
【化１】
0006325558.tif 000004
【００２８】
（前記化学式１において、Ｒ（疎水性基）は、シアノ基、ニトロ基、Ｃ１〜Ｃ１８のアルキル基、Ｃ１〜Ｃ１８のハロアルキル基、Ｃ３〜Ｃ８のシクロアルキル基、Ｃ１〜Ｃ２０のアシル基、Ｃ１〜Ｃ８のアルコキシ基、Ｃ１〜Ｃ８のアルキルカルボニル基、Ｃ１〜Ｃ８のアルコキシカルボニル基、Ｃ６〜Ｃ１４のアリール基、Ｃ６〜Ｃ１０のアリールアルキル基、及びＣ６〜Ｃ１０のアリールカルボニル基からなる群より選択された１種を含み、このとき、前記アシル基は−Ｃ（＝Ｏ）−Ｒ１で表され、Ｒ１は、Ｃ１〜Ｃ１８のアルキル基、Ｃ１〜Ｃ１８のハロアルキル基、Ｃ３〜Ｃ８のシクロアルキル基、Ｃ１〜Ｃ８のアルコキシ基、Ｃ１〜Ｃ８のアルキルカルボニル基、Ｃ１〜Ｃ８のアルコキシカルボニル基、Ｃ６〜Ｃ１４のアリール基、Ｃ６〜Ｃ１０のアリールアルキル基、及びＣ６〜Ｃ１０のアリールカルボニル基からなる群より選択された１種を含み、ｘ、ｙ、ｚは、１０乃至１００００の整数であり、これらのモル％は０．１≦ｘ≦０．６、０．１≦ｙ≦０．２、及び０．２≦ｚ≦０．８である。）
【００２９】
このとき、Ｃ１〜Ｃ１８のアルキル基は、メチル、エチル、プロピル、イソプロピル、ブチル、ペンチル、ヘキシル、ヘプチル、オクチル、デシル、ラウリル基であり、Ｃ１〜Ｃ１８のハロアルキル基はアルキル基の水素原子が塩素、フッ素、又はヨウ素で置換されたアルキル基であり、Ｃ３〜Ｃ８のシクロアルキル基は、シクロプロピル、シクロブチル、シクロペンチル、シクロへキシル、又はシクロヘプチル基であり、Ｃ１〜Ｃ８のアルコキシ基は、メトキシ、エトキシ、プロポキシ、イソプロポキシ、ブトキシ、ヘキシルオキシ基、又はオクチルオキシ基であり、Ｃ１〜Ｃ８のアルキルカルボニル基は、ホルミル基、アセチル基、プロピオニル基、又はブチリル基であり、Ｃ１〜Ｃ８のアルコキシカルボニル基は、メトキシカルボニル、エトキシカルボニル、プロポキシカルボニル、ブトキシカルボニル、ヘキシルオキシカルボニル、又はオクチルオキシカルボニルであり、Ｃ６〜Ｃ１４のアリール基は、フェニル又はナフチル基であり、Ｃ６〜Ｃ１０のアリールアルキル基は、ベンジル又はフェネチル基であり、Ｃ６〜Ｃ１０のアリールカルボニル基は、ベンゾイル又はトルイル基であり、Ｃ２〜Ｃ２０のアシル基は、−Ｃ（＝Ｏ）−Ｒ１で表され、このとき、Ｒ１は、Ｃ１〜Ｃ１８のアルキル基である。
【００３０】
好ましくは、前記化学式１の疎水性置換基を有するグリコールキトサン誘導体はＲがアルキルアシル基であり、より好ましくは、Ｃ１〜Ｃ１８のアルキルアシル基、最も好ましくはＣ２〜Ｃ１８のアルキル基であり、０．２５≦ｘ≦０．６、０．０２５≦ｙ≦０．２、及び０．２≦ｚ≦０．７である。
【００３１】
より好ましい具現例によると、前記化学式１の疎水性置換基を有するグリコールキトサン誘導体は、下記化学式２で表されるＲ１がＣ１〜Ｃ１８のアルキル基であるアルキルアシル基（−Ｃ（＝Ｏ）Ｒ１）で置換された化合物である。
【００３２】
【化２】
0006325558.tif 000005
【００３３】
[前記化学式２において、ｘ、ｙ、ｚ、Ｒ１は、前述した通りである]
【００３４】
より好ましくは、本発明によるグリコールキトサン誘導体は、下記化学式３のＮ−プロピオニルグリコールキトサン、化学式４のＮ−ブチリルグリコールキトサン、化学式５のＮ−ペンタノイルグリコールキトサン、及び化学式６のＮ−ヘキサノイルグリコールキトサンである。
【００３５】
【化３】
0006325558.tif 000006
【００３６】
【化４】
0006325558.tif 000007
【００３７】
【化５】
0006325558.tif 000008
【００３８】
【化６】
0006325558.tif 000009
【００３９】
本発明による疎水性置換基を有するグリコールキトサン誘導体は、化学式１で示すように、置換基としてグリコール基、アミン基、アセチル基及び疎水性基が存在する。前記グリコール基とアミン基は親水性を、アセチル基と疎水性基は疎水性を示し、本発明によるグリコールキトサン誘導体は両親媒性高分子といえる。
【００４０】
よって、本発明による疎水性置換基を有するグリコールキトサン誘導体は、水溶液内で疎水性基により分子間または分子内の疎水性結合で疎水性ブロックにより自己集合体をなして水溶液内で微細領域を形成し、前記親水性ブロックが外方に包まれ、親水性基が水溶液と直接接触して水に溶解する特性を有する。従って、前記疎水性置換基を有するグリコールキトサン誘導体は、高い溶解度の特性と共に水溶液内にナノレベルの大きさを有するミセルを形成することができる。
【００４１】
一方、本発明による疎水性置換基を有するグリコールキトサン誘導体の臨界下限温度（ＬＣＳＴ : ｌｏｗ ｃｒｉｔｉｃａｌ ｓｏｌｕｔｉｏｎ ｔｅｍｐｅｒａｔｕｒｅ）は１５〜７０℃であり、前記範囲内で可逆的なゾル−ゲル転移特性を有する。図９（ａ）及び（ｂ）を見ると、常温でグリコールキトサン誘導体がゾルの状態であるが、温度を加えるとゲルに変わり、再度温度を下げてゾルの状態に変わることを確認した。
【００４２】
このような可逆的なゾル−ゲル転移特性は、温度によりゾルの状態からゲルの状態に、再度ゲルの状態からゾルの状態に相が変化することができ、前記誘導体の応用可能性をさらに高めることができる。このとき、ゾル−ゲル転移が起こるゾル−ゲルの臨界温度は、多様なパラメータにより制御が可能であり、好ましくはグリコールキトサン内置換基の置換度、及び置換基の種類及び溶解度に応じて変わり得る。
【００４３】
具体的に、疎水性基（アセチル基、Ｒ）の置換度が高いほど溶解度は減少し、ゾル−ゲルの臨界温度は低くなる傾向を有する。また、疎水性基Ｒの疎水化度が増加するほど（置換基の種類、またはアルキル基の場合、アルキル基の個数が増加することを意味）ゾル−ゲルの臨界温度が変化する傾向を示す。そして、溶媒内の低い濃度に溶解する場合、ゾル−ゲルの臨界温度は高くなる傾向を示す。まとめると、ゾル−ゲルの臨界温度を高めるためには、疎水性基の置換度を高めたり濃度を下げ、ゾル−ゲルの臨界温度を下げるためには、置換基の種類を変更したり、アルキル基の個数を変化する方向に行うことができる。そのうち、同じ組成の場合、置換度に応じてゾル−ゲルの臨界温度の変化が線形で表されるため、ゾル−ゲルの臨界温度を制御するためには置換度を調節することが最も有利であるといえる。
【００４４】
このようなゾル−ゲル転移の発生は、一定水準の置換度の範囲で起こり、ゾル−ゲル転移が可能な臨界置換度は２０〜９５％（化学式１でのz値に対応）、好ましくは２０〜７０％で、前記範囲を外れると可逆的なゾル−ゲル転移が発生しない。前記臨界置換度は、置換基の種類に応じて変わり得、本発明の実施例で製造した−Ｎアシルグリコールキトサンの置換度は２０〜６７％範囲内でゾル−ゲル転移が発生する。
【００４５】
より具体的に、Ｎ−プロピオニルグリコールキトサンの場合、置換度は２０〜６７％、Ｎ−ブチリルグリコールキトサンの場合、置換度は２０〜５５％、Ｎ−ペンタノイルグリコールキトサンの場合、置換度は２０〜５０％、Ｎ−ヘキサノイルグリコールキトサンの場合、置換度は２０〜３０％の場合にゾル−ゲル転移が発生する。
【００４６】
また、ゾル−ゲルの臨界温度は、疎水性置換基を有するグリコールキトサン誘導体の分子量に応じて変わり得、好ましくは、前記誘導体は重量平均分子量が１００〜５，０００，０００、好ましくは２００〜１００，０００の範囲で使用できる。
【００４７】
前述したような疎水性置換基を有するグリコールキトサン誘導体の製造は、下記反応式１に示すように、化学式６のＮ−アセチル化したグリコールキトサンと化学式７のＲＸ化合物を反応させて製造する：
【００４８】
[反応式１]
0006325558.tif 000010
【００４９】
（前記反応式１において、Ｒ、ｘ、ｙ、及びｚは前記化学式１で言及したところに従い、ｎとｍは１０乃至１００００の整数であり、これらのモル％は、０．８≦ｎ≦０．９７５及び０．０２５≦ｍ≦０．２であり、Ｘは脱離基である。）
【００５０】
出発物質としてＮ−アセチル化したグリコールキトサン誘導体は２位のアミン基の一部がＮ−アセチル化になったもので、公知の方法を用いて直接製造したり市販するものを購入して使用する。直接製造する場合、グリコールキトサンをアセチル化剤と反応させてＮ−アセチル化したグリコールキトサン誘導体を製造し、このとき、市販のグリコールキトサンとしてはＷＡＫＯ社、ＳＩＧＭＡ社、東京化成社から販売されているものを購入して使用可能である。前記アセチル化剤としては、無水酢酸及び塩化酢酸のうち選択使用でき、好ましくは無水酢酸を使用する。
【００５１】
Ｒ−Ｘ化合物は、Ｎ−アセチル化したグリコールキトサン誘導体のアミン（ＮＨ２）との反応を通じて−ＮＨ−Ｒで置換されることができる物質であって、このとき、Ｒは前述したような疎水性基であり、Ｘは脱離基である。
【００５２】
好ましくは、Ｘはヒドロキシ；Ｃｌ、Ｆ、及びＩを含むハロゲン元素；Ｃ１〜Ｃ４のアルコキシ基；−Ｃ(＝Ｏ)−ＯＨ；又は−Ｃ(＝Ｏ)−Ｏ−Ｃ(＝Ｏ)−である。
【００５３】
前記した反応は、最終に得ようとするグリコールキトサン内疎水性基Ｒの置換度に応じて、Ｎ−アセチル化したグリコールキトサン誘導体とＲＸ化合物のモル比を異にすることができ、一例として０．１：１０〜１０：０．１のモル比内で適切に調節できる。
【００５４】
このとき、反応は−１０乃至６０℃であり、好ましくは１５乃至２５℃であり、反応時間は１０乃至５０時間であり、好ましくは４０乃至５０時間行う。また、必要な場合、反応溶媒、触媒、反応終結剤等の使用が可能である。使用可能な溶媒は、本発明で特に限定されず、水、メタノール、エタノール、プロパノール、イソプロパノール、ブタノール等の低級アルコールと、ジクロロメタン、トリクロロメタン、テトラクロロメタン、トルエン、ジメチルアセトアミド、Ｎ−メチルピロリドン、ジメチルスルホキシド、キシレン、ベンゼン、ｎ−ブチルアセテート、メチルシクロへキサン、ジメチルシクロへキサン及びこれらの混合溶媒からなる群より選択された１種が可能である。
【００５５】
前記反応式１に示すように、グリコールキトサンをＲ−Ｘ化合物と反応させ、２位のアミン基の水素がＮ−疎水性基で置換され、このとき、Ｒ−Ｘ化合物を多様に変化させて２位のアミン基に多様な疎水性基を導入することができる。
【００５６】
一例として、化学式２のアシル基で置換されたグリコールキトサンを製造する場合、下記反応式２に示すように、化学式６のＮ−アセチル化したグリコールキトサンと化学式８のアシル化剤を反応させて製造する。
【００５７】
[反応式２]
0006325558.tif 000011
【００５８】
前記反応式２の反応は、別途の溶媒を使用しなくても常温で行うことができ、このとき、化学式８の無水化物のモル比に応じて、アシル基（−Ｃ（＝Ｏ）Ｒ１）の置換度を調節する。
【００５９】
具体的に、前記疎水性基がプロピルアシル基である化学式３のＮ−プロピオニルグリコールキトサンの場合、下記反応式３に示すように、化学式６のＮ−アセチル化したグリコールキトサンと化学式９のプロピオニック無水物を反応させて製造する：
【００６０】
[反応式３]
0006325558.tif 000012
【００６１】
本発明による疎水性置換基を有するグリコールキトサン誘導体は、特定温度での温度感応の特性により医薬分野、バイオ分野、及び電子分野等に多様に適用できる。
【００６２】
一例として、薬物を包接して伝達する薬物伝達体、細胞を培養、支持及び伝達するための細胞伝達体、組織工学用支持体、ガス格納体、ガスろ過体、化学反応用触媒担持体、温度感応センサ等の多様な分野に適用可能である。
【００６３】
具体的に、殆どの薬物が疎水性及び難溶性であることを考慮したとき、本発明の疎水性置換基を有するグリコールキトサン誘導体は、誘導体内の疎水性基により前記疎水性及び難溶性の薬物を容易に包接することができる。特に、疎水性基が存在する疎水性ブロックにより自己集合体をなし、水溶液内でミセルを形成し、疎水性及び難溶性の高い含量で包接が可能である。また、ゾル−ゲル転移特性を有することによって、薬物を包接後に温度調節によりゲルの状態に切り換えた後、再度温度調節によりゾルの状態に転移することによって薬物を放出することができ、効果的な薬物伝達体として使用可能である。
【００６４】
このとき、本発明の誘導体は、親水性基（アミン基、グリコール基）をやはり含み、親水性薬物もまた容易に包接可能である。
【００６５】
使用可能な親水性、疎水性及び難溶性薬物は、本発明で特に限定せず、この分野で公知となった薬物であればいずれでも可能である。代表的に、水溶性薬物としては、リン酸ベタメタゾン、リン酸デキサメタゾン、リン酸プレドニゾロン、コハク酸プレドニゾロン、コハク酸ヒドロコルチゾン、バンコマイシン、ビンクリスチン、ビンブラスチン、コハク酸クロラムフェニコール、ラタモキセフ、セフピロム、カルモナム、リン酸クリンダマイシン及びアバカビル等があり、疎水性及び難溶性薬物としては、エナント酸テストステロン、プロピオン酸テストステロン、テストステロン、エストラジオール、吉草酸エストラジオール、安息香酸エストラジオール、酢酸デキサメタゾン、ベタメタゾン、ジプロピオン酸ベタメタゾン、吉草酸ベタメタゾン、酢酸プレドニゾロン、シクロスポリン、タクロリムス、パクリタキセル、塩酸イリノテカン、シスプラチン、メトトレキサート、カルモフール、テガフール、ドキソルビシン、クラリスロマイシン、アズトレオナム、セフニジル、ナリジクス酸、オフロキサシン、ノルフロキサシン、ケトプロフェン、フルルビプロフェン、フルルビプロフェンアキセチル、クロロプロマジン、ジアゼパム、ニフェジピン、塩酸ニカルジピン、ベシル酸アムロジピン、カンデサルタンシレキセチル、アシクロビル、ビダラビン、エファビレンツ、アルプロスタジル、ジノプロストン、ユビデカレノン、ビタミンＡ（レチノール）、ビタミンＤ、ビタミンＥおよびビタミンＫ等がある。
【００６６】
また、本発明による疎水性置換基を有するグリコールキトサン誘導体は、生体適合性及び両親媒性の特性だけでなく、温度に応じて可逆的なゾル−ゲル転移を調節することができ、細胞伝達体のようなバイオ分野にも適用できる。
【００６７】
即ち、本発明による誘導体の両親媒性により親水性又は疎水性を有する細胞が支持され、このとき、ゾル−ゲルの臨界温度を外れるように温度を調節する場合、前記誘導体のゾル−ゲル転移により支持された細胞が脱着することができ、細胞伝達体として使用できる。また、前記誘導体のヒドロゲル特性により多様な細胞の培養にも使用可能である。
【００６８】
使用可能な細胞は本発明で特に限定せず、この分野で公知となった如何なる細胞、成長因子、ペプチド等が使用可能であり、一例として、上皮細胞、繊維芽細胞、骨芽細胞、軟骨細胞、肝細胞、ヒト由来臍帯血細胞及びヒト骨髄由来間葉系幹細胞等が可能であり、好ましくは、ヒト骨髄由来間葉系幹細胞が使用されることができる。また、成長因子としては、形質転換成長因子（ｔｒａｎｓｆｏｒｍｉｎｇ ｇｒｏｗｔｈ ｆａｃｔｏｒ−β、ＴＧＦ）、 インスリン様成長因子（ｉｎｓｕｌｉｎ−ｌｉｋｅ ｇｒｏｗｔｈ ｆａｃｔｏｒ、ＩＧＦ）、 上皮成長因子（ｅｐｉｄｅｒｍａｌ ｇｒｏｗｔｈ ｆａｃｔｏｒ、ＥＧＦ）、神経成長因子（ｎｅｒｖｅ ｇｒｏｗｔｈ ｆａｃｔｏｒ、ＮＧＦ）、血管内皮細胞増殖因子（ｖａｓｃｕｌａｒ ｅｎｄｏｔｈｅｌｉａｌ ｇｒｏｗｔｈ ｆａｃｔｏｒ、ＶＥＧＦ）、線維芽細胞増殖因子（ｆｉｂｒｏｂｌａｓｔ ｇｒｏｗｔｈ ｆａｃｔｏｒ、ＦＧＦ）、肝細胞増殖因子（ｈｅｐａｔｏｃｙｔｅ ｇｒｏｗｔｈ ｆａｃｔｏｒ、ＨＧＦ）、血小板由来成長因子（ｐｌａｔｅｌｅｔ−ｄｅｒｉｖｅｄ ｇｒｏｗｔｈ ｆａｃｔｏｒ、ＰＤＧＦ）および骨形成タンパク質（ｂｏｎｅ ｍｏｒｐｈｏｇｅｎｅｔｉｃ ｐｒｏｔｅｉｎ、ＢＭＰ）が可能である。
【００６９】
このような疎水性置換基を有するグリコールキトサン誘導体は、前記分野以外に温度感応特性によりセンサのような半導体分野に使用できる。一例として、温度に応じて可逆的なゾル−ゲル転移が発生するため、温度感応センサや物質を感知する感作センサに使用できる。
【００７０】
前記言及した分野以外に本発明による疎水性置換基を有するグリコールキトサン誘導体は、温度感応高分子やヒドロゲルが応用される分野に全て使用可能である。
【実施例】
【００７１】
以下、本発明の好ましい実施例を記載する。下記実施例は、本発明をより明確に表現するための目的で記載されるだけで、本発明の内容が下記実施例に限定されるわけではない。
【００７２】
実施例１：Ｎ−プロピオニルグリコールキトサンの製造
【００７３】
下記反応式３に示すところにより表題の高分子を製造した。
【００７４】
[反応式３]
0006325558.tif 000013
【００７５】
反応器にアセチル化したグリコールキトサン１０ｇ（重量平均分子量４００ ｋＤａ、アセチル化度９．３４±２．５０％（１Ｈ ＮＭＲ測定時）、Ｓｉｇｍａ−Ａｌｄｒｉｃｈ，Ｉｎｃ．，ＵＳＡ）を蒸留水１０００ｍｌに溶解した後、プロピオニック無水物１．９５ｇを添加した後、常温で４８時間攪拌した。このとき、グリコールキトサンとプロピオニック無水物のモル比は１：０．６であった。
【００７６】
続いて反応を終了した後、冷たいアセトンで沈殿させて反応物を得て、遠心分離を介して固形物を得た。分離した固形物を分画分子量（Ｍｏｌｅｃｕｌａｒ  Ｗｅｉｇｈｔ  Ｃｕｔ−ｏｆｆ）２ ｋＤａの透析膜を使用して３日間蒸留水で透析した後、続いて凍結乾燥した。
【００７７】
実施例２：Ｎ−プロピオニルグリコールキトサンの製造
【００７８】
アセチル化したグリコールキトサンとプロピオニック無水物をモル比が１：０．７となるように含量を調節したことを除き、前記実施例１と同様に行い、表題のグリコールキトサンを製造した。
【００７９】
実施例３：Ｎ−プロピオニルグリコールキトサンの製造
【００８０】
アセチル化したグリコールキトサンとプロピオニック無水物をモル比が１：０．８となるように含量を調節したことを除き、前記実施例１と同様に行い、表題のグリコールキトサンを製造した。
【００８１】
実施例４：Ｎ−プロピオニルグリコールキトサンの製造
【００８２】
アセチル化したグリコールキトサンとプロピオニック無水物をモル比が１：０．９となるように含量を調節したことを除き、前記実施例１と同様に行い、表題のグリコールキトサンを製造した。
【００８３】
実施例５：Ｎ−プロピオニルグリコールキトサンの製造
【００８４】
アセチル化したグリコールキトサンとプロピオニック無水物をモル比が１：１となるように含量を調節したことを除き、前記実施例１と同様に行い、表題のグリコールキトサンを製造した。
【００８５】
実施例６：Ｎ−ブチリルグリコールキトサンの製造
【００８６】
下記反応式４に示すように、プロピオニック無水物の代わりに酪酸無水物を１．５８ｇ使用したことを除き、前記実施例１と同様に行い、表題の高分子を製造した。このとき、アセチル化したグリコールキトサンと酪酸無水物はモル比が１：０．４で反応を行った。
【００８７】
[反応式４]
0006325558.tif 000014
【００８８】
実施例７：Ｎ−ブチリルグリコールキトサンの製造
【００８９】
アセチル化したグリコールキトサンと酪酸無水物をモル比が１：０．５となるように含量を調節したことを除き、前記実施例６と同様に行い、表題のグリコールキトサンを製造した。
【００９０】
実施例８：Ｎ−ブチリルグリコールキトサンの製造
【００９１】
アセチル化したグリコールキトサンと酪酸無水物をモル比が１：０．６となるように含量を調節したことを除き、前記実施例６と同様に行い、表題のグリコールキトサンを製造した。
【００９２】
実施例９：Ｎ−ブチリルグリコールキトサンの製造
【００９３】
アセチル化したグリコールキトサンと酪酸無水物をモル比が１：０．７となるように含量を調節したことを除き、前記実施例６と同様に行い、表題のグリコールキトサンを製造した。
【００９４】
実施例１０：Ｎ−ブチリルグリコールキトサンの製造
【００９５】
アセチル化したグリコールキトサンと酪酸無水物をモル比が１：０．８となるように含量を調節したことを除き、前記実施例６と同様に行い、表題のグリコールキトサンを製造した。
【００９６】
実施例１１：Ｎ−ペンタノイルグリコールキトサンの製造
【００９７】
下記反応式５に示すように、プロピオニック無水物の代わりに吉草無水物を０．１２ｇ使用したことを除き、前記実施例１と同様に行い、表題のグリコールキトサンを製造した。このとき、アセチル化したグリコールキトサンと吉草無水物はモル比が１：０．３で反応を行った。
【００９８】
[反応式５]
0006325558.tif 000015
【００９９】
実施例１２：Ｎ−ペンタノイルグリコールキトサンの製造
【０１００】
アセチル化したグリコールキトサンと吉草無水物をモル比が１：０．４となるように含量を調節したことを除き、前記実施例１１と同様に行い、表題のグリコールキトサンを製造した。
【０１０１】
実施例１３：Ｎ−ペンタノイルグリコールキトサンの製造
【０１０２】
アセチル化したグリコールキトサンと吉草無水物をモル比が１：０．５となるように含量を調節したことを除き、前記実施例１１と同様に行い、表題のグリコールキトサンを製造した。
【０１０３】
実施例１４：Ｎ−ペンタノイルグリコールキトサンの製造
【０１０４】
アセチル化したグリコールキトサンと吉草無水物をモル比が１：０．６となるように含量を調節したことを除き、前記実施例１１と同様に行い、表題のグリコールキトサンを製造した。
【０１０５】
実施例１５：Ｎ−ヘキサノイルグリコールキトサンの製造
【０１０６】
下記反応式６に示すように、プロピオン酸無水物の代わりにヘキサン酸無水物を１．０７ｇ使用したことを除き、前記実施例１と同様に行い、表題のグリコールキトサンを製造した。このとき、アセチル化したグリコールキトサンとヘキサン酸無水物はモル比が１：０．２で反応を行った。
【０１０７】
[反応式６]
0006325558.tif 000016
【０１０８】
実施例１６：Ｎ−ヘキサノイルグリコールキトサンの製造
【０１０９】
アセチル化したグリコールキトサンとヘキサン酸無水物をモル比が１：０．３となるように含量を調節したことを除き、前記実施例１５と同様に行い、表題のグリコールキトサンを製造した。
【０１１０】
実施例１７：Ｎ−ヘキサノイルグリコールキトサンの製造
【０１１１】
アセチル化したグリコールキトサンとヘキサン酸無水物をモル比が１：０．４となるように含量を調節したことを除き、前記実施例１６と同様に行い、表題のグリコールキトサンを製造した。
【０１１２】
実施例１８：Ｎ−ヘキサノイルグリコールキトサンの製造
【０１１３】
アセチル化したグリコールキトサンとヘキサン酸無水物をモル比が１：０．５となるように含量を調節したことを除き、前記実施例１５と同様に行い、表題のグリコールキトサンを製造した。
【０１１４】
実験例１：置換度及び収率の分析
【０１１５】
前記実施例１乃至１８で製造したグリコールキトサンの置換度及び収率を測定して下記表１に示した。このとき、対照例としては、出発物質であるグリコールキトサンを使用した。
【０１１６】
【表１】
0006325558.tif 000017
【０１１７】
実験例２：１Ｈ−ＮＭＲ分析
【０１１８】
前記実施例１乃至１８で製造した−ＮＨアルキルアシルグリコールキトサンの合成可否を確認するために１Ｈ−ＮＭＲ分析を行い、得られた結果を図１乃至図４に示した。
【０１１９】
図１は、実施例１乃至５のプロピオニルグリコールキトサンの１Ｈ−ＮＭＲスペクトルであり、図２は、実施例６乃至１０のブチリルグリコールキトサンの１Ｈ−ＮＭＲスペクトルであり、図３は、実施例１１乃至１４のペンタノイルグリコールキトサンの１Ｈ−ＮＭＲスペクトルであり、図４は、実施例１５乃至１８のヘキサノイルグリコールキトサンの１Ｈ−ＮＭＲスペクトルである。前記図１乃至４を通じ、各反応が好ましく行われたことが分かる。
【０１２０】
実験例３：ＦＴ−ＩＲ分析
【０１２１】
前記実施例１乃至２０で製造した−ＮＨアルキルアシルグリコールキトサンの合成可否を確認するためにＦＴ−ＩＲ分析を行い、得られた結果を図５乃至図８に示した。
【０１２２】
図５は、実施例１乃至４のプロピオニルグリコールキトサンのＦＴ−ＩＲスペクトルであって、このとき、(ａ)は実施例４、（ｂ）は実施例３、（ｃ）は実施例２、（ｄ）は実施例１のグリコールキトサンを、（ｅ）は対照例のグリコールキトサンである。図５を参照すると、（ａ）乃至（ｄ）のスペクトルは、出発物質である対照例（ｅ）のピークに示されなかった−ＣＨ２−：２８６０〜２９３０ｃｍ-１、Ｃ＝Ｏ：１６５５ｃｍ-１、−ＮＨ２：１５９６ｃｍ-１、−ＮＨ−：１５５５ｃｍ-１でピークが示され、プロピオニレート反応が行われたことが分かる。
【０１２３】
図６は、実施例６乃至９のブチリルグリコールキトサンのＦＴ−ＩＲスペクトルであり、このとき、(ａ)は実施例９、（ｂ）は実施例８、（ｃ）は実施例７、（ｄ）は実施例６のグリコールキトサンを、（ｅ）は対照例のグリコールキトサンである。図６を参照すると、（ａ）乃至（ｄ）のスペクトルは、出発物質である対照例（ｅ）のピークに示されなかった−ＣＨ２−：２８６０〜２９３０ｃｍ-１、Ｃ＝Ｏ：１６５５ｃｍ-１、−ＮＨ２：１５９６ｃｍ-１、−ＮＨ−：１５５５ｃｍ-１でピークが示され、ブチロイレート反応が行われたことが分かる。
【０１２４】
図７は、実施例１１乃至１４のペンタノイルグリコールキトサンのＦＴ−ＩＲスペクトルであって、このとき、(ａ)は実施例１４、（ｂ）は実施例１３、（ｃ）は実施例１２、（ｄ）は実施例１１のグリコールキトサンを、（ｅ）は対照例のグリコールキトサンである。図７を参照すると、（ａ）乃至（ｄ）のスペクトルは、出発物質である対照例（ｅ）のピークに示されなかった−ＣＨ２−：２８６０〜２９３０ｃｍ-１、Ｃ＝Ｏ：１６５５ｃｍ-１、−ＮＨ２：１５９６ｃｍ-１、−ＮＨ−：１５５５ｃｍ-１でピークが示され、ペンタノイレート反応が行われたことが分かる。
【０１２５】
図８は、実施例１５乃至１８のヘキサノイルグリコールキトサンのＦＴ−ＩＲスペクトルであって、このとき、(ａ)は実施例１８、（ｂ）は実施例１７、（ｃ）は実施例１６、（ｄ）は実施例１５のグリコールキトサンを、（ｅ）は対照例のグリコールキトサンである。図８を参照すると、（ａ）乃至（ｄ）のスペクトルは、出発物質である対照例（ｅ）のピークに示されなかった−ＣＨ２−：２８６０〜２９３０ｃｍ-１、Ｃ＝Ｏ：１６５５ｃｍ-１、−ＮＨ２：１５９６ｃｍ-１、−ＮＨ−：１５５５ｃｍ-１でピークが示され、ヘキサノイレート反応が行われたことが分かる。
【０１２６】
実験例４：ゾル−ゲル転移特性分析
【０１２７】
前記実施例３及び実施例１７で製造した−ＮＨアルキルアシルグリコールキトサンをそれぞれ５ｗｔ％濃度で希釈した後、ゾル−ゲル挙動を確認した。
【０１２８】
図９（ａ）は、実施例３で製造した−ＮＨアルキルアシルグリコールキトサンのゾル−ゲル挙動を示す写真であり、図９（ｂ）は、実施例１７で製造した−ＮＨアルキルアシルグリコールキトサンのゾル−ゲル挙動を示す写真である。図９（ａ）及び図９（ｂ）に示すように、温度を上げると−ＮＨアルキルアシルグリコールキトサンがゾルの状態からゲルの状態に変換され（実施例３：５５℃、実施例１７：２９℃）、再度この温度を下げたところ、ゾルの状態に相転移することを確認した。このような相転移は可逆的に行われ、本発明による疎水性置換基を有する−ＮＨアルキルアシルグリコールキトサン誘導体の応用可能性をさらに高めることができる。
【０１２９】
実験例５：濃度によるゾル−ゲルの臨界温度分析
【０１３０】
前記ゾル−ゲル転移特性の確認により、実施例で製造した−ＮＨアルキルアシルグリコールキトサンの濃度によるゾル−ゲルの臨界温度を測定した。このとき、ゾル−ゲルの臨界温度は、−ＮＨアルキルアシルグリコールキトサンを水に３、４、５、６、７ｗｔ％濃度で溶解させた後、温度を加えながらゲルの状態に変化する時点の温度を測定した。
【０１３１】
図１０は、実施例３、４、８、９、１３、１６及び１７で製造した−ＮＨアルキルアシルグリコールキトサンの濃度によるゲル化温度を示すグラフである。図１０によると、同じ濃度（３ｗｔ％）でアシル基内アルキル基の個数に応じて、ゾル−ゲルの臨界温度が変わった。実施例４のプロピオニルグリコールキトサンと実施例８のブチリルグリコールキトサンを見ると、アルキル基の数が増加し、ゾル−ゲルの臨界温度が増加するように見えたが、実施例４のブチリルグリコールキトサンと実施例１７のヘキシレートグリコールキトサンを比較すると、アシル基内アルキル基の数が増加した場合、むしろゾル−ゲルの臨界温度が減少した。これは、アシル基内アルキル基の数を調節することによって、グリコールキトサン誘導体のゾル−ゲルの臨界温度を変化させることができるということを意味する。
【０１３２】
また、実施例４のプロピオニルグリコールキトサンを見ると、濃度が増加するほどゾル−ゲルの臨界温度は低くなる傾向を示し、これは、他の−ＮＨアルキルアシルグリコールキトサンでも同じ傾向を示した。
【０１３３】
そして、置換度が互いに異なる実施例８及び９のブチリルグリコールキトサンを見ると、７ｗｔ％濃度で実施例８のブチリルグリコールキトサンのゾル−ゲルの臨界温度が高い傾向を示した。これは、−ＮＨアルキルアシルの置換度が高い場合、ゾル−ゲルの臨界温度を下げることができ、アルキルアシル基の置換度に応じて、ゾル−ゲルの臨界温度を制御することができるということを意味する。
【０１３４】
実験例６：温度変化による組成変化の分析
【０１３５】
前記実験例５の結果から、本発明による−ＮＨアルキルアシルグリコールキトサンが温度に応じて化学変化が起こるかを確認するために、それぞれを３ｗｔ％濃度で製造した後、温度を２０℃、３０℃、４０℃、５０℃、６０℃および７０℃に変化させ、１Ｈ ＮＭＲ分析を行った。
【０１３６】
図１１は、温度による−ＮＨアルキルアシルグリコールキトサンの１Ｈ ＮＭＲスペクトルであって、（ａ）は実施例４、（ｂ）は実施例９、（ｃ）は実施例１３、及び（ｄ）は実施例１７の−ＮＨアルキルアシルグリコールキトサンである。図１１を参照すると、温度が増加しても、−ＮＨアルキルアシルグリコールキトサンの組成には変化がないことが分かる。これは、ゾル−ゲル転移が架橋等の他の組成変化なく行われることを意味する。
【０１３７】
実験例７：ゾル−ゲル転移が可能な臨界置換度の分析
【０１３８】
本発明による−ＮＨアルキルアシルグリコールキトサンのゾル−ゲル転移が起こり得る臨界置換度を測定し、図１２に示した。
【０１３９】
図１２は、官能基の種類による−ＮＨアルキルアシルグリコールキトサンの臨界置換度を示すグラフである。図１２を見ると、対照例（アセチル）であるグリコールキトサンの場合は約８４％、アシル基であるプロピオニルの場合は６７％、ブチリル基の場合は５５％、ペンタノイルの場合は５０％、及びヘキサノイルの場合は３０％の臨界置換度を示した。
【産業上の利用可能性】
【０１４０】
本発明で提示する疎水性置換基を有するグリコールキトサン誘導体は、特定温度で可逆的なゾル−ゲル転移を起こす温度感応の特性と共に、両親媒性及び生体適合性により医薬分野、バイオ分野、及び電子分野等に多様に適用できる。
【０１４１】
特に、疎水性置換基の種類及び置換度に応じてゾル−ゲル転移温度の調節が可能であり、その応用可能性をさらに拡大できる。
本研究は、ウノバ  カンパニー  リミテッドを通して、番号２１０４ＤＤ０２３で、大韓民国政府（科学省、ＩＣＴ及び未来計画）により設立されたINNOPOLIS基金の交付により支援されたものである。
【図１】
0006325558.tif 000023
【図２】
0006325558.tif 000024
【図３】
0006325558.tif 000025
【図４】
0006325558.tif 000026
【図５】
0006325558.tif 000027
【図６】
0006325558.tif 000028
【図７】
0006325558.tif 000029
【図８】
0006325558.tif 000030
【図９（ａ）】
0006325558.tif 000031
【図９（ｂ）】
0006325558.tif 000032
【図１０】
0006325558.tif 000033
【図１１（ａ）】
0006325558.tif 000034
【図１１（ｂ）】
0006325558.tif 000035
【図１１（ｃ）】
0006325558.tif 000036
【図１１（ｄ）】
0006325558.tif 000037
【図１２】
0006325558.tif 000038